(57)【要約】  本発明は、発光体や室内、農作物への飛翔昆虫の誘引や、飛来を防ぐことができる防虫フィルム及び防虫カバーを提供するものであり、具体的には、防虫フィルム又は防虫カバーにおいて、下記一般式（１）で表されるトリアジン系化合物の一種以上を含有する防虫フィルム及び防虫カバーを提供するものである。2016147911.tif 000020（一般式（１）中、Ｒ1〜Ｒ3は、炭素原子数１〜１２の直鎖又は分岐のアルキル基等を表し、Ｒ4〜Ｒ6は、炭素原子数１〜８のアルキル基又は炭素原子数２〜８のアルケニル基等を表す。）
2016147911.tif 000002
【特許請求の範囲】
【請求項１】
紫外線吸収剤として、下記一般式（１）で表されるトリアジン系化合物の一種以上を含有する防虫フィルム又は防虫カバー。
【化１】
2016147911.tif 000018
（一般式（１）中、Ｒ1〜Ｒ3は、互いに同一でも異なっていてもよく、炭素原子数１〜１２の直鎖又は分岐のアルキル基、炭素原子数３〜８のシクロアルキル基、炭素原子数２〜８のアルケニル基、炭素原子数６〜１８のアリール基、炭素原子数７〜１８のアルキルアリール基又は炭素原子数７〜１８のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数１〜１２のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。Ｒ4〜Ｒ6は、互いに同一でも異なっていてもよく、炭素原子数１〜８のアルキル基又は炭素原子数２〜８のアルケニル基を表す。）
【請求項２】
上記一般式（１）で表されるトリアジン系化合物が下記一般式（２）で表されるトリアジン系化合物である請求項１記載の防虫フィルム又は防虫カバー。
【化２】
2016147911.tif 000019
（一般式（２）中、Ｒ7〜Ｒ9は、互いに同一でも異なっていてもよく、炭素原子数１〜１２の直鎖又は分岐のアルキル基を表す。但し、これらのアルキル基はヒドロキシ基、ハロゲン原子又は炭素原子数１〜１２のアルコキシ基で置換されていてもよく、酸素原子、硫黄原子、カルボニル基、エステル基、アミド基又はイミノ基で中断されていてもよい。
【請求項３】
波長５００ｎｍの可視光線の透過率が８０％以上１００％以下であり、且つ、波長４００ｎｍの紫外線の透過率が０％以上５．０％以下である請求項１又は２記載の防虫フィルム又は防虫カバー。
【発明の詳細な説明】
【技術分野】
【０００１】
本発明は、飛翔昆虫を寄せ付けないために、発光体や窓ガラス、農業用途等に使用する防虫フィルム及び防虫カバーに関する。
【背景技術】
【０００２】
走光性を有する飛翔昆虫は、見苦しく不愉快なだけでなく、種々な分野で問題となっている。例えば、食品工場の製品に、ハエ、蚊等の飛翔性昆虫類が混入する事故は、衛生面の点から品質管理の上で大きな問題となっている。また、郊外に立地する工場においては、周辺の田畑等から、ウンカ、ヨコバイ等の農業害虫が、灯火に誘引されて工場に飛来し製品に混入する恐れがある。また郊外型のレストランや、終夜営業のコンビニエンスストア等でも、飛翔昆虫が飛来して顧客に対して不快な印象を与えることで営業に大きな支障をきたしかねない。さらには病院等の医療施設や一般住宅においても、飛翔昆虫の飛来は衛生面からも、見た目からも好ましくなく、問題となっていた。
また農作物の栽培においても、飛翔昆虫等の害虫対策は重要な課題となっている。【０００３】
これら飛翔昆虫は、紫外線に強く感応する正の走光性を有しており、特に３４０ｎｍ〜４００ｎｍの長波長領域の紫外線に強く引き寄せられる。そのため、これら長波長領域の紫外線を発する蛍光灯、水銀灯、ＬＥＤ照明等の発光体に誘引されてしまうという問題があった。【０００４】
これら飛翔昆虫対策として、紫外線吸収剤を含有させることで紫外線を遮蔽する防虫フィルムや防虫カバーが提案されている。これら防虫フィルムや防虫カバーは、蛍光灯や水銀灯、さらにはＬＥＤ照明等の発光体に貼り付けたり、発光体を覆ったり、さらには窓ガラスに貼り付けたり、農業用フィルムとして使用したりして、飛翔昆虫を誘引する紫外線を遮蔽する目的で使用される。（特許文献１及び２）
しかし、これら従来の防虫フィルムや防虫カバーは、３４０ｎｍ〜４００ｎｍの長波長領域の紫外線の遮光能力が充分ではなく、飛翔昆虫の誘引を阻止する効果が充分ではなかった。また、可視光線の領域（４５０ｎｍ〜５００ｎｍ）までカットしてしまうため、可視光線の光量が減衰され、照明が薄暗くなったり、照明の色が不自然になったり、窓ガラスに貼った場合、透明性に難があったり、自然光の取り入れに問題が生じていた。農業用途においても飛翔害虫の誘引を防ぐために紫外線を遮光しつつ、作物を順調に育てるために、自然光を取り入れなければならならず、これらの改善が求められていた。
【先行技術文献】
【特許文献】
【０００５】
【特許文献１】特開２００３−１６８２４号公報
【特許文献２】特開２０００−１６９７６７号公報
【発明の概要】
【発明が解決しようとする課題】
【０００６】
従って、本発明の目的は、発光体や室内、農作物への飛翔昆虫の誘引や、飛来を防ぐことができる防虫フィルム及び防虫カバーを提供することである。
【課題を解決するための手段】
【０００７】
本発明者らは、上記課題を解決すべく鋭意検討した結果、特定の構造を有するトリアジン系紫外線吸収剤を使用することを見出し、本発明を完成するに至った。
即ち本発明は、紫外線吸収剤として、下記一般式（１）で表されるトリアジン系化合物の一種以上を含有する防虫フィルム又は防虫カバーを提供するものである。
【化１】
2016147911.tif 000003
（一般式（１）中、Ｒ1〜Ｒ3は、互いに同一でも異なっていてもよく、炭素原子数１〜１２の直鎖又は分岐のアルキル基、炭素原子数３〜８のシクロアルキル基、炭素原子数２〜８のアルケニル基、炭素原子数６〜１８のアリール基、炭素原子数７〜１８のアルキルアリール基又は炭素原子数７〜１８のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数１〜１２のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。Ｒ4〜Ｒ6は、互いに同一でも異なっていてもよく、炭素原子数１〜８のアルキル基又は炭素原子数２〜８のアルケニル基を表す。）【０００８】
また本発明は、上記一般式（１）で表されるトリアジン系化合物が下記一般式（２）で表されるトリアジン系化合物である前記防虫フィルム又は防虫カバーを提供するものである。
【化２】
2016147911.tif 000004
（一般式（２）中、Ｒ7〜Ｒ9は、互いに同一でも異なっていてもよく、炭素原子数１〜１２の直鎖又は分岐のアルキル基を表す。但し、これらのアルキル基はヒドロキシ基、ハロゲン原子又は炭素原子数１〜１２のアルコキシ基で置換されていてもよく、酸素原子、硫黄原子、カルボニル基、エステル基、アミド基又はイミノ基で中断されていてもよい。【０００９】
また本発明は、波長５００ｎｍの可視光線の透過率が８０％以上１００％以下であり、かつ、波長４００ｎｍの紫外線の透過率が０％以上５．０％以下である前記防虫フィルム又は防虫カバーを提供するものである。
【発明の効果】
【００１０】
本発明によれば、発光体や窓ガラス、農作物栽培用に使用することで、飛翔昆虫の感応する紫外線、特に３４０ｎｍ〜４００ｎｍの長波長領域の紫外線を効率的に遮光し、飛翔昆虫の誘引や飛来を防止することができる防虫フィルムを提供することができる。また、発光体を覆うことで、飛翔昆虫の感応する紫外線、特に３４０ｎｍ〜４００ｎｍの長波長領域の紫外線を効率的に遮光し、飛翔昆虫の誘引や飛来を防止することができる防虫カバーを提供することができる。さらには、飛翔昆虫の誘引や飛来を防止でき、可視光線の透過性にも優れた防虫フィルム及び防虫カバーを提供することができる。
【発明を実施するための形態】
【００１１】
以下、本発明の防虫フィルム及び防虫カバーについて好ましい実施形態に基づいて詳述する。
本発明は、防虫フィルム又は防虫カバーに係るものである。本発明において、防虫フィルムとは、飛翔昆虫の誘引や飛来を防止する機能を有し、厚さ２００μｍ未満の形状のものを意味し、また、防虫カバーとは、飛翔昆虫の誘引や飛来を防止する機能を有し、厚さ２００μｍ以上の形状のものを意味する。
本発明の防虫フィルム及び防虫カバーは、紫外線吸収剤として、下記一般式（１）で表されるトリアジン系化合物の一種以上を含有する。
【化３】
2016147911.tif 000005
（一般式（１）中、Ｒ1〜Ｒ3は、互いに同一でも異なっていてもよく、炭素原子数１〜１２の直鎖又は分岐のアルキル基、炭素原子数３〜８のシクロアルキル基、炭素原子数２〜８のアルケニル基、炭素原子数６〜１８のアリール基、炭素原子数７〜１８のアルキルアリール基又は炭素原子数７〜１８のアリールアルキル基を表す。但し、これらのアルキル基、シクロアルキル基、アルケニル基、アリール基、アルキルアリール基又はアリールアルキル基は、ヒドロキシ基、ハロゲン原子、炭素原子数１〜１２のアルキル基又はアルコキシ基で置換されていてもよく、酸素原子、硫黄原子、カルボニル基、エステル基、アミド基又はイミノ基で中断されていてもよい。また、上記の置換及び中断は組み合わされてもよい。Ｒ4〜Ｒ6は、互いに同一でも異なっていてもよく、炭素原子数１〜８のアルキル基又は炭素原子数２〜８のアルケニル基を表す。）
【００１２】
上記一般式（１）においてＲ1〜Ｒ3で表される炭素原子数１〜１２の直鎖又は分岐のアルキル基としては、例えば、メチル、エチル、プロピル、イソプロピル、ブチル、イソブチル、第二ブチル、第三ブチル、アミル、第三アミル、ヘキシル、オクチル、第二オクチル、第三オクチル、２−エチルヘキシル、デシル、ウンデシル、ドデシル等の直鎖又は分岐のアルキル基が挙げられ、
炭素原子数３〜８のシクロアルキル基としては、例えば、シクロプロピル、シクロペンチル、シクロヘキシル、シクロヘプチル、シクロオクチル基等が挙げられ、
炭素原子数２〜８のアルケニル基としては、直鎖及び分岐のプロペニル、ブテニル、ペンテニル、ヘキセニル、ヘプテニル、オクテニル基が不飽和結合の位置によらず挙げられ、
炭素原子数６〜１８のアリール基としては、例えば、フェニル、ナフチル、ビフェニル基等が挙げられ、
炭素原子数７〜１８のアルキルアリール基としては、例えば、メチルフェニル、ジメチルフェニル、エチルフェニル、オクチルフェニル基等が挙げられ、
炭素原子数７〜１８のアリールアルキル基としては、例えば、ベンジル、２−フェニルエチル、１−メチル−１−フェニルエチル基等が挙げられる。
【００１３】
上記のアルキル基、シクロアルキル基、アルケニル基、アリール基、アルキルアリール基又はアリールアルキル基は、ヒドロキシ基、ハロゲン原子、炭素原子数１〜１２のアルキル基又はアルコキシ基で置換されていてもよく、酸素原子、硫黄原子、カルボニル基、エステル基、アミド基又はイミド基で中断されていてもよい。また、上記の置換及び中断は組み合わされてもよい。
【００１４】
また上記のアルキル基、シクロアルキル基、アルケニル基、アリール基、アルキルアリール基又はアリールアルキル基が、酸素原子、硫黄原子、カルボニル基、エステル基、アミド基又はイミノ基で中断されていてもよいとは、上記のアルキル基、シクロアルキル基、アルケニル基、アリール基、アルキルアリール基又はアリールアルキル基中の−ＣＨ2−、−ＣＨ＝が、酸素原子、硫黄原子、カルボニル基、エステル基、アミド基又はイミド基と置き換わってもよいことを意味する。
また上記の置換及び中断は組み合わされてもよいが、同じ基による中断が２つ以上連続すること、例えば、酸素原子による中断が連続して、基中に、−Ｏ−Ｏ−が含まれるようになることはない。
【００１５】
上記の炭素原子数１〜１２のアルキル基としては、上記一般式（１）におけるＲ1〜Ｒ3が表す直鎖又は分岐のアルキル基と同じ基が挙げられ、上記の炭素原子数１〜１２のアルコキシ基としては、メトキシ、エトキシ、プロポキシ、ブトキシ、ペントキシ、ヘキサオキシ、オクトキシ、ノニルオキシ、デシルオキシ、ウンデシルオキシ、ドデシルオキシ基が挙げられる。
【００１６】
また上記エステル基は、カルボン酸とアルコールが脱水縮合して形成される基であり、上記アミド基はカルボン酸とアミンの脱水縮合により形成される基である。
上記の置換基又は中断を有するアルキル基又はシクロアルキル基としては、２−ヒドロキシプロピル、２−メトキシエチル、３−スルホニル−２−ヒドロキシプロピル、４−メチルシクロヘキシル基等が挙げられ、
また、上記の置換基又は中断を有するアリール基としては、４−メチルフェニル、３−クロロフェニル、４−ベンジルオキシフェニル、４−シアノフェニル、４−フェノキシフェニル、４−グリシジルオキシフェニル、４−イソシアヌレートフェニル基等が挙げられる。
【００１７】
Ｒ1〜Ｒ3で表される基の中でも、炭素原子数１〜１２の直鎖又は分岐のアルキル基、特に、へキシル基が、長波長領域の紫外線の吸収に優れるため好ましい。
【００１８】
Ｒ4〜Ｒ6で表される炭素原子数１〜８のアルキル基としては、例えば、メチル、エチル、プロピル、イソプロピル、ブチル、第二ブチル、第三ブチル、イソブチル、アミル、第三アミル、ヘキシル、オクチル、第三オクチル基等が挙げられ、
炭素原子数２〜８のアルケニル基としては、上記一般式（１）におけるＲ1〜Ｒ3が表す炭素原子数２〜８のアルケニル基が挙げられる。
【００１９】
Ｒ4〜Ｒ6の中でも、炭素原子数１〜８のアルキル基、特にメチル基が、長波長領域の紫外線の吸収に優れるため好ましい。
【００２０】
上記一般式（１）で表されるトリアジン系化合物の中でも、下記一般式（２）で表される化合物が好ましい。
【化４】
2016147911.tif 000006
（一般式（２）中、Ｒ7〜Ｒ9は、互いに同一でも異なっていてもよく、炭素原子数１〜１２の直鎖又は分岐のアルキル基を表す。但し、これらのアルキル基はヒドロキシ基、ハロゲン原子又は炭素原子数１〜１２のアルコキシ基で置換されていてもよく、酸素原子、硫黄原子、カルボニル基、エステル基、アミド基又はイミノ基で中断されていてもよい。）
【００２１】
上記一般式（２）におけるＲ7〜Ｒ9で表される炭素原子数１〜１２の直鎖又は分岐のアルキル基としては、上記一般式（１）におけるＲ1〜Ｒ3が表す直鎖又は分岐のアルキル基と同じ基が挙げられる。
また、上記アルキル基を置換してもよい炭素原子数１〜１２のアルコキシ基としては、上記一般式（１）におけるＲ1〜Ｒ3が表すアルキル基等を置換してもよい炭素原子数１〜１２のアルコキシ基と同じ基が挙げられる。
【００２２】
本発明に係る上記一般式（１）又は（２）で表されるトリアジン系化合物としては、例えば、下記の化合物Ｎｏ．１〜Ｎｏ．５等の化合物が挙げられる。
【００２３】
【化５】
2016147911.tif 000007
【００２４】
【化６】
2016147911.tif 000008
【００２５】
【化７】
2016147911.tif 000009
【００２６】
【化８】
2016147911.tif 000010
【００２７】
【化９】
2016147911.tif 000011
【００２８】
次に本発明の防虫フィルムについて更に詳しく説明する。
本発明の防虫フィルムは、紫外線吸収剤である一般式（１）又は（２）で表されるトリアジン系化合物を、そのまま、或いはバインダー樹脂や添加剤とともに、合成樹脂に混練する等して練り込み、成形・フィルム化することで得ることができる。また合成樹脂の基材にコーティング等によって塗布してもよい。
【００２９】
本発明の防虫フィルムを得る方法としては、特に限定されるものではないが、例えば、以下の３つの方法が利用できる。
（方法１）紫外線吸収剤である一般式（１）又は（２）で表されるトリアジン系化合物を合成樹脂に配合、混練して紫外線吸収性樹脂組成物とし、加熱成形してフィルムを作製する方法。
（方法２）紫外線吸収剤である一般式（１）又は（２）で表されるトリアジン系化合物を含有する塗料又はコーティング液を作製し、合成樹脂を基材とするフィルムとなる成形体上にコーティングする方法。
（方法３）紫外線吸収剤である一般式（１）又は（２）で表されるトリアジン系化合物を接着剤に含有させ、その接着剤をフィルムに塗布することにより、合わせ樹脂フィルムを作製する方法。
以下、各方法について順に説明する。
【００３０】
・方法１について
合成樹脂に、一般式（１）又は（２）で表されるトリアジン系化合物を配合し、混練、加熱成形する方法１において、合成樹脂としては、樹脂フィルムにした場合にできるだけ透明性の高いものが好ましい。具体例としてポリエチレン、ポリプロピレン、ポリスチレン、ポリエチレンとノルボルネン等のシクロオレフィンとの共重合体、ポリアクリル酸、ポリアクリル酸エステル、ポリ酢酸ビニル、ポリアクリロニトリル、ポリ塩化ビニル、ポリフッ化ビニル等のビニル化合物及びビニル化合物の付加重合体、ポリメタクリル酸、ポリメタクリル酸エステル、ポリ塩化ビニリデン、ポリフッ化ビニリデン、ポリシアン化ビニリデン、フッ化ビニリデン／トリフルオロエチレン共重合体、フッ化ビニリデン／テトラフルオロエチレン共重合体、シアン化ビニリデン／酢酸ビニル共重合体等のビニル化合物又はフッ素系化合物の共重合体、ポリトリフルオロエチレン、ポリテトラフルオロエチレン、ポリヘキサフルオロプロピレン等のフッ素を含む化合物、ナイロン６、ナイロン６６等のポリアミド、ポリイミド、ポリウレタン、ポリペプチド、ポリエチレンテレフタレート等のポリエステル、ポリカーボネート、ポリオキシメチレン、ポリエチレンオキシド、ポリプロピレンオキシド等のポリエーテル、エポキシ樹脂、ポリビニルアルコール、ポリビニルブチラール等を挙げることが出来るが、これらの樹脂に限定されるものではない。
【００３１】
方法１の具体的な作製方法としては用いるベース樹脂によって、加工温度、フィルム化条件等が多少異なるが、例えば、一般式（１）又は（２）で表されるトリアジン系化合物を、ベース樹脂の粉体或いはペレットに添加し、１５０〜３５０℃に加熱、混練させ、成形して作製、或いは押し出し機によりフィルム化するか、或いは押し出し機により原反を作製し、３０〜１２０℃で２〜５倍に、１軸乃至は２軸に延伸して１０〜２００μｍ厚のフィルムにする方法で得られる。尚、混練する際に、赤外線吸収剤、酸化防止剤、光安定剤、難燃剤、可塑剤等の通常の樹脂成型に用いる添加剤の他、色調をコントロールするための染料、顔料或いは、その他の紫外線吸収剤を加えてもよい。
【００３２】
方法１において、上記一般式（１）又は（２）で表されるトリアジン系化合物の添加量は、合成樹脂に対して、０．００１〜２０質量％が好ましく、０．０１〜１０質量％がより好ましく、０．１〜５質量％が特に好ましい。０．００１質量％より少ないと飛翔昆虫の誘引阻止等の防虫効果において充分ではない場合があり、２０質量％より多いとフィルムの透明性が低下する場合がある。
【００３３】
・方法２について
塗料化後、コーティングする方法２においては、一般式（１）又は（２）で表されるトリアジン系化合物をバインダー樹脂及び有機系溶媒に溶解させて塗料化する方法と、一般式（１）又は（２）で表されるトリアジン系化合物をバインダー樹脂及び水系溶媒に溶解又は分散させて水系塗料とする方法がある。
【００３４】
前者の方法は、バインダー樹脂として、例えば、脂肪族エステル系樹脂、アクリル系樹脂、メラミン樹脂、ウレタン樹脂、芳香族エステル系樹脂、ポリカーボネート樹脂、脂肪族ポリオレフィン樹脂、芳香族ポリオレフィン樹脂、ポリビニル系樹脂、ポリビニルアルコール樹脂、ポリビニル系変性樹脂（ＰＶＢ、ＥＶＡ等）或いはそれらの共重合樹脂を用い、有機溶媒として、ハロゲン系、アルコール系、ケトン系、エステル系、脂肪族炭化水素系、芳香族炭化水素系、エーテル系溶媒、或いはそれらの混合物系等を用いることができる。
【００３５】
後者の方法は、水系バインダー樹脂に、一般式（１）又は（２）で表されるトリアジン系化合物を溶解又は分散させる方法、一般式（１）又は（２）で表されるトリアジン系化合物を数μｍ以下に微粒化し、水系溶媒中に、必要に応じて乳化剤を用いて、エマルジョンにして分散させる方法等がある。
【００３６】
水系バインダー樹脂としては、ポリビニルアルコール又はその変性物、ポリアクリル酸又はその共重合物、セルロース又はその変性物等が挙げられる。
水系溶媒としては、水又は、水にメチルアルコール等のアルコール、アセトン等のケトン、テトラヒドロフラン等のエーテルを加えたもの等が挙げられる。
また、エマルジョンの例としては、アクリルエマルジョン中に分散したアクリルエマル
ジョン系水系塗料等、未着色のアクリルエマルジョン塗料に一般式（１）又は（２）で表されるトリアジン系化合物を微粉砕（５０〜５００ｎｍ）したものを分散させたものが挙げられる。
【００３７】
方法２において、一般式（１）又は（２）で表されるトリアジン系化合物の使用量は、バインダー樹脂とコーティングする基材の合成樹脂の合計に対して、０．００１〜２０質量％が好ましく、０．０１〜１０質量％がより好ましく、０．１〜５質量％が特に好ましい。０．００１質量％より少ないと飛翔昆虫の誘引阻止等の防虫効果において充分ではない場合があり、２０質量％より多いとフィルムの透明性が低下する場合がある。
塗料又はコーティング液中には近赤外線吸収剤、酸化防止剤、光安定剤等の通常塗料に用いるような添加物や、色調をコントロールするための染料、顔料、或いはその他の紫外線吸収剤を加えてもよい。
【００３８】
上記の方法で作製した塗料又はコーティング液は、基材となる合成樹脂フィルム又はシートの上にバーコーター、グラビアコーター、コンマコーター、リップコーター、カーテンコーター、ロールコーター、ブレードコーター、スピンコーター、リバースコーター、ダイコーター、或いはスプレー等でコーティングして、防虫フィルムを作製する。コーティング面を保護するために保護層を設けたり、透明樹脂板、透明樹脂フィルム等コーティング面に貼り合わせることもできる。またキャストフィルムも本方法に含まれる。
【００３９】
・方法３について
一般式（１）又は（２）で表されるトリアジン系化合物を接着剤に含有させて、合わせ樹脂フィルムを作製する方法３においては、接着剤としては一般的なシリコン系、ウレタン系、アクリル系等の樹脂用接着剤、ポリビニルブチラール接着剤（ＰＶＢ）、エチレン−酢酸ビニル系接着剤等の公知の透明接着剤を使用できる。方法３では、一般式（１）又は（２）で表されるトリアジン系化合物を添加した接着剤を用いて樹脂フィルム同士を接着して作製する。また熱圧着する方法もある。
【００４０】
方法３において、一般式（１）又は（２）で表されるトリアジン系化合物の使用量は、接着剤の固形分と基材の合成樹脂の合計に対して、０．００１〜２０質量％が好ましく、０．０１〜１０質量％がより好ましく、０．１〜５質量％が特に好ましい。０．００１質量％より少ないと飛翔昆虫の誘引阻止等の防虫効果において充分ではない場合があり、２０質量％より多いとフィルムの透明性が低下する場合がある。
【００４１】
次に本発明の防虫フィルムの基材となる樹脂について説明する。基材となる樹脂は特に限定されないが、透明性を有するものが好ましい。
【００４２】
樹脂の例を挙げると、ジアセチルセルロース、トリアセチルセルロース（ＴＡＣ）、プロピオニルセルロース、ブチリルセルロース、アセチルプロピオニルセルロース、ニトロセルロース等のセルロースエステル；ナイロン６、ナイロン６６等のポリアミド；ポリイミド；ポリウレタン；エポキシ樹脂；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート等のポリエステル；ポリスチレン；ポリエチレン、ポリプロピレン、ポリメチルペンテン、ポリエチレンとノルボルネン等のシクロオレフィンとの共重合体等のポリオレフィン；ポリアクリロニトリル、ポリ酢酸ビニル、ポリ塩化ビニル、ポリフッ化ビニル等のビニル化合物；ポリ塩化ビニリデン、ポリフッ化ビニリデン、ポリシアン化ビニリデン、フッ化ビニリデン／トリフルオロエチレン共重合体、フッ化ビニリデン／テトラフルオロエチレン共重合体、シアン化ビニリデン／酢酸ビニル共重合体等のビニル化合物又はフッ素系化合物の共重合体；ポリアクリル酸、ポリメチルメタクリレート、ポリアクリル酸エステル等のアクリル系樹脂；ポリヘキサフルオロプロピレン等のフッ素を含む化合物；ポリカーボネート；ポリスルホン；ポリエーテルスルホン；ポリエーテルケトン；ポリエーテルイミド；ポリオキシメチレン、ポリエチレンオキシド、ポリプロピレンオキシド等のポリエーテル；ポリビニルアルコール；ポリビニルブチラール；ノルボルネン樹脂等が挙げられ、これらの樹脂の中でも、ポリエステル樹脂やノルボルネン樹脂、アクリル系樹脂が好ましい。
上記の樹脂は、単独で用いてもよく、用途に応じて２種類以上の混合物及び／又は共重合体で、或いは積層させて用いてもよい。
【００４３】
本発明の防虫フィルムは、単層構造でもよく、張り合わせた複層構造でもよい。複層構造の場合は、一層以上に一般式（１）又は（２）のトリアジン系化合物が使用されていればよい。
【００４４】
本発明の防虫フィルムで使用される合成樹脂には、必要に応じて種々の添加剤を使用してもよく、更に基材樹脂には表面処理を施しても良い。
【００４５】
上記の添加剤としては、酸化防止剤（フェノール系、リン系又はチオエーテル系等）、本発明に係るトリアジン化合物以外の紫外線吸収剤、ヒンダードアミン系光安定剤、造核剤、帯電防止剤、光吸収性色素、顔料、染料、滑剤、加工助剤、可塑剤、金属不活性化剤、並びに無機微粒子、ハロゲン系化合物、リン酸エステル系化合物、リン酸アミド系化合物、メラミン系化合物、フッ素樹脂、シリコン樹脂、金属酸化物、（ポリ）リン酸メラミン、及び（ポリ）リン酸ピペラジン等の難燃剤等が挙げられる。
【００４６】
上記フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４’−チオビス（６−第三ブチル−ｍ−クレゾール）、２，２’−メチレンビス（４−メチル−６−第三ブチルフェノール）、２，２’−メチレンビス（４−エチル−６−第三ブチルフェノール）、４，４’−ブチリデンビス（６−第三ブチル−ｍ−クレゾール）、２，２’−エチリデンビス（４，６−ジ第三ブチルフェノール）、２，２’−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕、トコフェノール等が挙げられる。
【００４７】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスフィト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４’−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２’−メチレンビス（４，６−第三ブチルフェニル）−２−エチルヘキシルホスファイト、２，２’−メチレンビス（４，６−第三ブチルフェニル）−オクタデシルホスファイト、２，２’−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−（１，１−ジメチルエチル）−６−メチル−４−［３−［［２，４，８，１０−テトラキス（１，１−ジメチルエチル）ジベンゾ［ｄ，ｆ］［１，３，２］ジオキサホスフェピン−６−イル］オキシ］プロピル］フェノール、２−エチル−２−ブチルプロピレングリコールと２，４，６−トリ第三ブチルフェノールのホスファイト等が挙げられる。
【００４８】
上記チオエーテル系酸化防止剤としては、チオジプロピオン酸ジラウリル、チオジプロピオン酸ジミリスチル、チオジプロピオン酸ジステアリル等のジアルキルチオジプロピオネート類及びペンタエリスリトールテトラ（β−ドデシルメルカプトプロピオネート）等のポリオールのβ−アルキルメルカプトプロピオン酸エステル類が挙げられる。
【００４９】
上記本発明に係るトリアジン化合物以外の紫外線吸収剤としては、ベンゾトリアゾール系、ベンゾフェノン系、ベンゾエート系及び上記一般式（１）又は（２）で表されるトリアジン系紫外線吸収剤以外のトリアジン系紫外線吸収剤が挙げられる。
【００５０】
上記ベンゾトリアゾール系紫外線吸収剤としては、特に限定されないが、例えば、２−（２’−ヒドロキシ−５’−メチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２−（２’−ヒドロキシ−３’−第三ブチル−５’−カルボキシフェニル）ベンゾトリアゾール、２，２’−メチレンビス（４−第三オクチル−６−ベンゾトリアゾリル）フェノール等の２−（２’−ヒドロキシフェニル）ベンゾトリアゾール類等が挙げられる。
【００５１】
上記ベンゾフェノン系紫外線吸収剤としては、特に限定されないが、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類が挙げられる。
【００５２】
上記ベンゾエート系紫外線吸収剤としては、特に限定されないが、例えば、フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等が挙げられる。
【００５３】
上記一般式（１）又は（２）で表されるトリアジン系紫外線吸収剤以外のトリアジン系紫外線吸収剤としては、２−（２−ヒドロキシ−４−オクトキシフェニル）−４，６−ビス（２，４−ジメチルフェニル）−ｓ−トリアジン、２−（２−ヒドロキシ−４−ヘキシルオキシフェニル）−４，６−ジフェニル−ｓ−トリアジン、２−（２−ヒドロキシ−４−プロポキシ−５−メチルフェニル）−４，６−ビス（２，４−ジメチルフェニル）−ｓ−トリアジン、２−（２−ヒドロキシ−４−ヘキシルオキシフェニル）−４，６−ジビフェニル−ｓ−トリアジン、２，４−ビス（２−ヒドロキシ−４−オクトキシフェニル）−６−（２，４−ジメチルフェニル）−ｓ−トリアジン、２，４，６−トリス（２−ヒドロキシ−４−オクトキシフェニル）−ｓ−トリアジン、２−（４−イソオクチルオキシカルボニルエトキシフェニル）−４，６−ジフェニル−ｓ−トリアジン等のトリアリールトリアジン類等が挙げられる。
【００５４】
上記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノウンデカン等のヒンダードアミン化合物が挙げられる。
【００５５】
上記造核剤としては、例えば、ｐ−ｔ−ブチル安息香酸アルミニウム、安息香酸ナトリウム等の安息香酸類の金属塩、ビス（２，４−ジ−ｔ−ブチルフェニル）リン酸エステルナトリウム、メチレンビス（２，４−ジ−ｔ−ブチルフェニル）リン酸エステルナトリウム、ビス〔メチレンビス（２，４−ジ−ｔ−ブチルフェニル）リン酸エステル〕ヒドロキシアルミニウム等の芳香族リン酸エステル金属塩及び芳香族リン酸エステル金属塩とアルカリ金属化合物の混合物、ジベンジリデンソルビトール、ビス（メチルベンジリデン）ソルビトール、ビス（ジメチルベンジリデンソルビトール）等のジベンジリデンソルビトール類、アミノ酸金属塩、ロジン酸金属塩等が挙げられる。
【００５６】
上記帯電防止剤としては、例えば、脂肪酸第四級アンモニウムイオン塩、ポリアミン四級塩等のカチオン系帯電防止剤；高級アルコールリン酸エステル塩、高級アルコールＥＯ付加物、ポリエチレングリコール脂肪酸エステル、アニオン型のアルキルスルホン酸塩、高級アルコール硫酸エステル塩、高級アルコールエチレンオキシド付加物硫酸エステル塩、高級アルコールエチレンオキシド付加物リン酸エステル塩等のアニオン系帯電防止剤；多価アルコール脂肪酸エステル、ポリグリコールリン酸エステル、ポリオキシエチレンアルキルアリルエーテル等のノニオン系帯電防止剤；アルキルジメチルアミノ酢酸ベタイン等の両性型アルキルベタイン、イミダゾリン型両性界面活性剤等の両性帯電防止剤が挙げられる。かかる帯電防止剤は単独で用いてもよく、また、２種類以上の帯電防止剤を組み合わせて用いてもよい。
【００５７】
また、上記表面処理としては、例えば、薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。表面処理によって、表面に多数の凹凸や線等が設けられてもよい。
【００５８】
本発明の防虫フィルムは、紫外線を遮光し飛翔昆虫の誘引や飛来を防止する目的であれば、その使用方法は特に限定されないが、例えば、フィルムとして、蛍光灯、水銀灯、ＬＥＤ照明等の発光体に、直接貼り付けて使用してもよく、発光体を覆うカバーとして使用してもよい。また窓ガラスに貼り付けて使用してもよい。また、農作物や花卉を栽培するための農業用フィルムとして使用してもよい。
【００５９】
また、ガラス、樹脂ガラス、建材、透明ボード、合成樹脂板、合成樹脂フィルム、合成樹脂シート等に貼り付けて使用することも好ましい。
【００６０】
本発明の防虫フィルムの厚みは２００μｍ未満である限り特に限定されないが、好ましくは、１０μｍ以上〜２００μｍ未満である。
【００６１】
本発明の防虫フィルムは、紫外線を遮光するとともに、可視光線を透過するものが好ましい。したがって、波長５００ｎｍの可視光線の透過率が、８０％以上１００％以下が好ましく、９０％以上１００％以下がより好ましい。この可視光線の透過率が高いことにより、照明に使用した場合、明るさが落ちたり、照明の色が不自然になったりせず、窓ガラスに使用した場合、透明性を落とさず、さらに自然な光を取り入れることができ、農業用フィルムに使用した場合も、自然光を取り入れることができるので作物の成長に悪影響を及ぼさない。また、本発明の防虫フィルムは、３８０ｎｍ〜４００ｎｍの長波長領域の紫外線を効率よく遮光するものであり、波長４００ｎｍの紫外線の透過率が、好ましくは０％以上５．０％以下であり、より好ましくは０％以上１．０％以下である。なお、紫外線吸収率、可視光線透過率は、フィルムの厚みや、コーティング層の厚みにより調整することができる。
【００６２】
次に本発明の防虫カバーについて説明する。
本発明の防虫カバーは、蛍光灯、水銀灯、ＬＥＤ照明等の発光体を覆うことで、発光体から発せられる紫外線を遮光する。
【００６３】
本発明の防虫カバーは、上記の防虫フィルムと同様の方法で得られるものであって、厚さ２００μｍ以上のものを使用してもよく、この厚さ２００μｍ以上のものを従来公知の蛍光灯カバー等の照明器具のカバーに貼り付けて使用してもよい。
本発明の防虫カバーは、上記のもの以外に、例えば、以下の２つの方法を利用して得られるものを使用してもよい。
（方法Ａ）紫外線吸収剤である一般式（１）又は（２）で表されるトリアジン系化合物を合成樹脂に配合、混練して紫外線吸収性樹脂組成物とし、加熱成形してカバーを作製する方法。
（方法Ｂ）紫外線吸収剤である一般式（１）又は（２）で表されるトリアジン系化合物を含有する塗料又はコーティング液を作製し、合成樹脂又はガラスを基材とする成形体上にコーティングする方法。
以下、各方法について順に説明する。
【００６４】
・方法Ａについて
合成樹脂に、一般式（１）又は（２）で表されるトリアジン系化合物を配合し、混練、加熱成形する方法Ａにおいて、合成樹脂としては、樹脂フィルムにした場合にできるだけ透明性の高いものが好ましい。具体例としてポリエチレン、ポリプロピレン、ポリスチレン、ポリエチレンとノルボルネン等のシクロオレフィンとの共重合体、ポリアクリル酸、ポリアクリル酸エステル、ポリ酢酸ビニル、ポリアクリロニトリル、ポリ塩化ビニル、ポリフッ化ビニル等ビニル化合物及びビニル化合物の付加重合体、ポリメタクリル酸、ポリメタクリル酸エステル、ポリ塩化ビニリデン、ポリフッ化ビニリデン、ポリシアン化ビニリデン、フッ化ビニリデン／トリフルオロエチレン共重合体、フッ化ビニリデン／テトラフルオロエチレン共重合体、シアン化ビニリデン／酢酸ビニル共重合体等のビニル化合物又はフッ素系化合物の共重合体、ポリトリフルオロエチレン、ポリテトラフルオロエチレン、ポリヘキサフルオロプロピレン等のフッ素を含む化合物、ナイロン６、ナイロン６６等のポリアミド、ポリイミド、ポリウレタン、ポリペプチド、ポリエチレンテレフタレート等のポリエステル、ポリカーボネート、ポリオキシメチレン、ポリエチレンオキシド、ポリプロピレンオキシド等のポリエーテル、エポキシ樹脂、ポリビニルアルコール、ポリビニルブチラール等を挙げることが出来るが、これらの樹脂に限定されるものではない。
【００６５】
本発明の防虫カバーの作製方法としては、用いるベース樹脂によって、加工温度、加工条件等が多少異なるが、通常、一般式（１）、特には一般式（２）で表されるトリアジン系化合物を、ベース樹脂の粉体又はペレットに添加し、１５０〜３５０℃に加熱、混練させ、成形することにより、成形品を得ることができる。成形方法は、特に限定されるものではなく、押し出し加工、カレンダー加工、射出成形、ロール、圧縮成形、ブロー成形等が挙げられ、カバーとなる成形体が製造できる。尚、混練する際に、赤外線吸収剤、酸化防止剤、光安定剤、難燃剤、可塑剤等の通常の樹脂成型に用いる添加剤の他、色調をコントロールするための染料、顔料或いは、その他の紫外線吸収剤を加えてもよい。
【００６６】
方法Ａにおいて、一般式（１）、特には一般式（２）で表されるトリアジン系化合物の添加量は、合成樹脂に対して、０．００１〜２０質量％が好ましく、０．０１〜１０質量％がより好ましく、０．１〜５質量％が特に好ましい。０．００１質量％より少ないと飛翔昆虫の誘引阻止等の防虫効果において充分ではなく、２０質量％より多いと透明性が低下する場合がある。
【００６７】
・方法Ｂについて
塗料化後、コーティングする方法Ｂにおいては、一般式（１）又は（２）で表されるトリアジン系化合物をバインダー樹脂及び有機系溶媒に溶解させて塗料化する方法と、一般式（１）又は（２）で表されるトリアジン系化合物をバインダー樹脂及び水系溶媒に溶解又は分散させて水系塗料とする方法がある。
【００６８】
前者の方法は、バインダー樹脂として、例えば、脂肪族エステル系樹脂、アクリル系樹脂、メラミン樹脂、ウレタン樹脂、芳香族エステル系樹脂、ポリカーボネート樹脂、脂肪族ポリオレフィン樹脂、芳香族ポリオレフィン樹脂、ポリビニル系樹脂、ポリビニルアルコール樹脂、ポリビニル系変性樹脂（ＰＶＢ、ＥＶＡ等）或いはそれらの共重合樹脂を用い、有機溶媒として、ハロゲン系、アルコール系、ケトン系、エステル系、脂肪族炭化水素系、芳香族炭化水素系、エーテル系溶媒、或いはそれらの混合物系等を用いることができる。
【００６９】
後者の場合は、水系バインダー樹脂に、一般式（１）又は（２）で表されるトリアジン系化合物を溶解又は分散させる方法、一般式（１）又は（２）で表されるトリアジン系化合物を数μｍ以下に微粒化し、水系溶媒中に、必要に応じて乳化剤を用いて、エマルジョンにして分散させる方法等がある。
【００７０】
水系バインダー樹脂としては、ポリビニルアルコール又はその変性物、ポリアクリル酸又はその共重合物、セルロース又はその変性物等が挙げられる。水系溶媒としては、水又は、水にメチルアルコール等のアルコール、アセトン等のケトン、テトラヒドロフラン等のエーテルを加えたもの等が挙げられる。
また、エマルジョンの例としては、アクリルエマルジョン中に分散したアクリルエマルジョン系水系塗料等、未着色のアクリルエマルジョン塗料に一般式（１）又は（２）で表されるトリアジン系化合物を微粉砕（５０〜５００ｎｍ）したものを分散させたもの挙げられる。
【００７１】
方法Ｂにおいて、一般式（１）又は（２）で表されるトリアジン系化合物の使用量は、バインダー樹脂とコーティングする基材の合成樹脂又はガラスの合計に対して、０．００１〜２０質量％が好ましく、０．０１〜１０質量％がより好ましく、０．１〜５質量％が特に好ましい。０．００１質量％より少ないと飛翔昆虫の誘引阻止等の防虫効果において充分ではない場合があり、２０質量％より多いと透明性が低下する場合がある。
【００７２】
塗料又はコーティング液中には近赤外線吸収剤、酸化防止剤、光安定剤等の通常塗料に用いるような添加物や、色調をコントロールするための染料、顔料、或いはその他の紫外線吸収剤を加えてもよい。上記の方法で作製した塗料又はコーティング液は、基材となる合成樹脂成形体又はガラスの上にバーコーター、グラビアコーター、コンマコーター、リップコーター、カーテンコーター、ロールコーター、ブレードコーター、スピンコーター、リバースコーター、ダイコーター、或いはスプレー等でコーティングして、防虫カバーを作製する。コーティング面を保護するために保護層を設けたり、透明樹脂板、透明樹脂フィルム等コーティング面に貼り合わせることもできる。
【００７３】
次に本発明の防虫カバーの基材となる樹脂について説明する。基材となる樹脂は特に限定されないが、透明性を有するものが好ましい。
【００７４】
樹脂の例を挙げると、ジアセチルセルロース、トリアセチルセルロース（ＴＡＣ）、プロピオニルセルロース、ブチリルセルロース、アセチルプロピオニルセルロース、ニトロセルロース等のセルロースエステル；ナイロン６、ナイロン６６等のポリアミド；ポリイミド；ポリウレタン；エポキシ樹脂；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート等のポリエステル；ポリスチレン；ポリエチレン、ポリプロピレン、ポリメチルペンテン、ポリエチレンとノルボルネン等のシクロオレフィンとの共重合体等のポリオレフィン；ポリアクリロニトリル、ポリ酢酸ビニル、ポリ塩化ビニル、ポリフッ化ビニル等のビニル化合物；ポリ塩化ビニリデン、ポリフッ化ビニリデン、ポリシアン化ビニリデン、フッ化ビニリデン／トリフルオロエチレン共重合体、フッ化ビニリデン／テトラフルオロエチレン共重合体、シアン化ビニリデン／酢酸ビニル共重合体等のビニル化合物又はフッ素系化合物の共重合体；ポリアクリル酸、ポリメチルメタクリレート、ポリアクリル酸エステル等のアクリル系樹脂；ポリヘキサフルオロプロピレン等のフッ素を含む化合物；ポリカーボネート；ポリスルホン；ポリエーテルスルホン；ポリエーテルケトン；ポリエーテルイミド；ポリオキシメチレン、ポリエチレンオキシド、ポリプロピレンオキシド等のポリエーテル；ポリビニルアルコール；ポリビニルブチラール；ノルボルネン樹脂等が挙げられる。
上記の樹脂は、単独で用いてもよく、用途に応じて２種類以上の混合物及び／又は共重合体で、或いは積層させて用いてもよい。
【００７５】
本発明の防虫カバーにおける基材樹脂には、必要に応じて種々の添加剤を使用してもよく、更に基材樹脂には表面処理を施しても良い。
【００７６】
上記の添加剤としては、酸化防止剤（フェノール系、リン系又はチオエーテル系等）、本発明に係るトリアジン化合物以外の紫外線吸収剤、ヒンダードアミン系光安定剤、造核剤、帯電防止剤、光吸収性色素、顔料、染料、滑剤、加工助剤、可塑剤、金属不活性化剤、並びに無機微粒子、ハロゲン系化合物、リン酸エステル系化合物、リン酸アミド系化合物、メラミン系化合物、フッ素樹脂、シリコン樹脂、金属酸化物、（ポリ）リン酸メラミン、及び（ポリ）リン酸ピペラジン等の難燃剤等が挙げられる。
【００７７】
上記フェノール系酸化防止剤としては、例えば、２，６−ジ第三ブチル−ｐ−クレゾール、２，６−ジフェニル−４−オクタデシロキシフェノール、ジステアリル（３，５−ジ第三ブチル−４−ヒドロキシベンジル）ホスホネート、１，６−ヘキサメチレンビス〔（３，５−ジ第三ブチル−４−ヒドロキシフェニル）プロピオン酸アミド〕、４，４’−チオビス（６−第三ブチル−ｍ−クレゾール）、２，２’−メチレンビス（４−メチル−６−第三ブチルフェノール）、２，２’−メチレンビス（４−エチル−６−第三ブチルフェノール）、４，４’−ブチリデンビス（６−第三ブチル−ｍ−クレゾール）、２，２’−エチリデンビス（４，６−ジ第三ブチルフェノール）、２，２’−エチリデンビス（４−第二ブチル−６−第三ブチルフェノール）、１，１，３−トリス（２−メチル−４−ヒドロキシ−５−第三ブチルフェニル）ブタン、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、２−第三ブチル−４−メチル−６−（２−アクリロイルオキシ−３−第三ブチル−５−メチルベンジル）フェノール、ステアリル（３，５−ジ第三ブチル−４−ヒドロキシフェニル）プロピオネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、ビス〔３，３−ビス（４−ヒドロキシ−３−第三ブチルフェニル）ブチリックアシッド〕グリコールエステル、ビス〔２−第三ブチル−４−メチル−６−（２−ヒドロキシ−３−第三ブチル−５−メチルベンジル）フェニル〕テレフタレート、１，３，５−トリス〔（３，５−ジ第三ブチル−４−ヒドロキシフェニル）プロピオニルオキシエチル〕イソシアヌレート、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５．５〕ウンデカン、トリエチレングリコールビス〔（３−第三ブチル−４−ヒドロキシ−５−メチルフェニル）プロピオネート〕、トコフェノール等が挙げられる。
【００７８】
上記リン系酸化防止剤としては、例えば、トリスノニルフェニルホスファイト、トリス〔２−第三ブチル−４−（３−第三ブチル−４−ヒドロキシ−５−メチルフェニルチオ）−５−メチルフェニル〕ホスファイト、トリデシルホスファイト、オクチルジフェニルホスファイト、ジ（デシル）モノフェニルホスファイト、ジ（トリデシル）ペンタエリスリトールジホスファイト、ジ（ノニルフェニル）ペンタエリスリトールジホスファイト、ビス（２，４−ジ第三ブチルフェニル）ペンタエリスリトールジホスファイト、ビス（２，６−ジ第三ブチル−４−メチルフェニル）ペンタエリスリトールジホスフィト、ビス（２，４，６−トリ第三ブチルフェニル）ペンタエリスリトールジホスファイト、ビス（２，４−ジクミルフェニル）ペンタエリスリトールジホスファイト、テトラ（トリデシル）イソプロピリデンジフェノールジホスファイト、テトラ（トリデシル）−４，４’−ｎ−ブチリデンビス（２−第三ブチル−５−メチルフェノール）ジホスファイト、ヘキサ（トリデシル）−１，１，３−トリス（２−メチル−４−ヒドロキシ−５−第三ブチルフェニル）ブタントリホスファイト、テトラキス（２，４−ジ第三ブチルフェニル）ビフェニレンジホスホナイト、９，１０−ジハイドロ−９−オキサ−１０−ホスファフェナンスレン−１０−オキサイド、２，２’−メチレンビス（４，６−第三ブチルフェニル）−２−エチルヘキシルホスファイト、２，２’−メチレンビス（４，６−第三ブチルフェニル）−オクタデシルホスファイト、２，２’−エチリデンビス（４，６−ジ第三ブチルフェニル）フルオロホスファイト、トリス（２−〔（２，４，８，１０−テトラキス第三ブチルジベンゾ〔ｄ，ｆ〕〔１，３，２〕ジオキサホスフェピン−６−イル）オキシ〕エチル）アミン、２−（１，１−ジメチルエチル）−６−メチル−４−［３−［［２，４，８，１０−テトラキス（１，１−ジメチルエチル）ジベンゾ［ｄ，ｆ］［１，３，２］ジオキサホスフェピン−６−イル］オキシ］プロピル］フェノール、２−エチル−２−ブチルプロピレングリコールと２，４，６−トリ第三ブチルフェノールのホスファイト等が挙げられる。
【００７９】
上記チオエーテル系酸化防止剤としては、チオジプロピオン酸ジラウリル、チオジプロピオン酸ジミリスチル、チオジプロピオン酸ジステアリル等のジアルキルチオジプロピオネート類及びペンタエリスリトールテトラ（β−ドデシルメルカプトプロピオネート）等のポリオールのβ−アルキルメルカプトプロピオン酸エステル類が挙げられる。
【００８０】
上記本発明に係るトリアジン化合物以外の紫外線吸収剤としては、ベンゾトリアゾール系、ベンゾフェノン系、ベンゾエート系及び上記一般式（１）又は（２）で表されるトリアジン系紫外線吸収剤以外のトリアジン系紫外線吸収剤が挙げられる。
【００８１】
上記ベンゾトリアゾール系紫外線吸収剤としては、特に限定されないが、例えば、２−（２’−ヒドロキシ−５’−メチルフェニル）ベンゾトリアゾール、２−（２’−ヒドロキシ−３’，５’−ジ第三ブチルフェニル）−５−クロロベンゾトリアゾール、２−（２’−ヒドロキシ−３’−第三ブチル−５’−メチルフェニル）−５−クロロベンゾトリアゾール、２−（２’−ヒドロキシ−５’−第三オクチルフェニル）ベンゾトリアゾール、２−（２’−ヒドロキシ−３’，５’−ジクミルフェニル）ベンゾトリアゾール、２−（２’−ヒドロキシ−３’−第三ブチル−５’−カルボキシフェニル）ベンゾトリアゾール、２，２’−メチレンビス（４−第三オクチル−６−ベンゾトリアゾリル）フェノール等の２−（２’−ヒドロキシフェニル）ベンゾトリアゾール類等が挙げられる。
【００８２】
上記ベンゾフェノン系紫外線吸収剤としては、特に限定されないが、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類が挙げられる。
【００８３】
上記ベンゾエート系紫外線吸収剤としては、特に限定されないが、例えば、フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等が挙げられる。
【００８４】
上記一般式（１）又は（２）で表されるトリアジン系紫外線吸収剤以外のトリアジン系紫外線吸収剤としては、２−（２−ヒドロキシ−４−オクトキシフェニル）−４，６−ビス（２，４−ジメチルフェニル）−ｓ−トリアジン、２−（２−ヒドロキシ−４−ヘキシルオキシフェニル）−４，６−ジフェニル−ｓ−トリアジン、２−（２−ヒドロキシ−４−プロポキシ−５−メチルフェニル）−４，６−ビス（２，４−ジメチルフェニル）−ｓ−トリアジン、２−（２−ヒドロキシ−４−ヘキシルオキシフェニル）−４，６−ジビフェニル−ｓ−トリアジン、２，４−ビス（２−ヒドロキシ−４−オクトキシフェニル）−６−（２，４−ジメチルフェニル）−ｓ−トリアジン、２，４，６−トリス（２−ヒドロキシ−４−オクトキシフェニル）−ｓ−トリアジン、２−（４−イソオクチルオキシカルボニルエトキシフェニル）−４，６−ジフェニル−ｓ−トリアジン等のトリアリールトリアジン類等が挙げられる。
【００８５】
上記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジルブタンテトラカルボキシレート、テトラキス（１，２，２，６，６−ペンタメチル−４−ピペリジルブタンテトラカルボキシレート、ビス（２，２，６，６−テトラメチル−４−ピペリジル）・ジ（トリデシル）−１，２，３，４−ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノウンデカン等のヒンダードアミン化合物が挙げられる。
【００８６】
上記造核剤としては、例えば、ｐ−ｔ−ブチル安息香酸アルミニウム、安息香酸ナトリウム等の安息香酸類の金属塩、ビス（２，４−ジ−ｔ−ブチルフェニル）リン酸エステルナトリウム、メチレンビス（２，４−ジ−ｔ−ブチルフェニル）リン酸エステルナトリウム、ビス〔メチレンビス（２，４−ジ−ｔ−ブチルフェニル）リン酸エステル〕ヒドロキシアルミニウム等の芳香族リン酸エステル金属塩及び芳香族リン酸エステル金属塩とアルカリ金属化合物の混合物、ジベンジリデンソルビトール、ビス（メチルベンジリデン）ソルビトール、ビス（ジメチルベンジリデンソルビトール）等のジベンジリデンソルビトール類、アミノ酸金属塩、ロジン酸金属塩等が挙げられる。
【００８７】
上記帯電防止剤としては、例えば、脂肪酸第四級アンモニウムイオン塩、ポリアミン四級塩等のカチオン系帯電防止剤；高級アルコールリン酸エステル塩、高級アルコールＥＯ付加物、ポリエチレングリコール脂肪酸エステル、アニオン型のアルキルスルホン酸塩、高級アルコール硫酸エステル塩、高級アルコールエチレンオキシド付加物硫酸エステル塩、高級アルコールエチレンオキシド付加物リン酸エステル塩等のアニオン系帯電防止剤；多価アルコール脂肪酸エステル、ポリグリコールリン酸エステル、ポリオキシエチレンアルキルアリルエーテル等のノニオン系帯電防止剤；アルキルジメチルアミノ酢酸ベタイン等の両性型アルキルベタイン、イミダゾリン型両性界面活性剤等の両性帯電防止剤が挙げられる。かかる帯電防止剤は単独で用いてもよく、また、２種類以上の帯電防止剤を組み合わせて用いてもよい。
【００８８】
また、上記表面処理としては、例えば、薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。表面処理によって、表面に多数の凹凸や線等が設けられてもよい。
【００８９】
本発明の防虫カバーの厚みは２００μｍ以上である限り特に限定されないが、好ましくは、２００〜５００μｍである
【００９０】
本発明の防虫カバーは、紫外線を遮光し飛翔昆虫の誘引や飛来を防止する目的で、発光体をカバーするために使用される。例えば、蛍光灯、水銀灯、ＬＥＤ照明等の発光体や照明のカバーに使用される。
【００９１】
本発明の防虫フィルム及び防虫カバーは、紫外線、特に３４０ｎｍ〜４００ｎｍの長波長領域の紫外線を効率よく吸収し遮光する。これを発光体や照明、窓ガラス、農業用フィルム等に使用することで、発光体や照明、室内、農作物への飛翔昆虫の誘引や飛来を防ぐことができる。
【００９２】
また、可視光線、特に４５０ｎｍ〜５００ｎｍの領域を吸収せず、透明性に優れるため、照明が薄暗くなったり、照明の色が不自然になったりしない。また、自然光の取り入れにも問題が生じない。
【００９３】
本発明の防虫フィルム及び防虫カバーの効果がある飛翔昆虫とは、紫外線に対して、正の走光性を有する飛翔昆虫であればよく、例えば、オオヨコバイ、ツマグロヨコバイ、ツマグロオオヨコバイ、ヒシモンヨコバイ、リンゴマダラヨコバイ、イネマダラヨコバイ、イナズマヨコバイ、オサヨコバイ、ヒメヨコバイ等のヨコバイ類、セジロウンカ、トビイロウンカ、ヒメトビウンカ等のウンカ類、オオチョウバエ、ホシチョウバエ等のチョウバエ類、オオユスリカ、アカムシユスリカ、セスジユスリカ等のユスリカ類、マイマイガ、ヨトウガ、スズメガ、ミノガ、コナガ、バクガ、イラガ、ヤママユガ、マイマイガ等の蛾類等が挙げられる。
【００９４】
本発明は上述した実施形態に加えて、更に以下の防虫フィルム及び防虫カバーの他の実施形態、防虫フィルム及び防虫カバーの製造方法並びに防虫フィルム及び防虫カバーを用いた飛翔昆虫の誘因又は飛来防止方法に関するものである。
１．合成樹脂に対し、一般式（１）で表されるトリアジン系化合物を０．００１〜２０質量％（好ましくは０．０１〜１０質量％、より好ましくは０．１〜５質量％）添加、混練して紫外線吸収性樹脂組成物とし、該紫外線吸収性樹脂組成物を加熱成形してフィルムとする防虫フィルム又は防虫カバーの製造方法。
２．合成樹脂として、ポリエステル、アクリル系樹脂、ポリカーボネートを用いる前記１の防虫フィルム又は防虫カバーの製造方法。
３．一般式（１）で表されるトリアジン系化合物を含有する塗料又はコーティング液を作製し、塗料又はコーティング液を合成樹脂を基材とするフィルムとなる成形体上にコーティングする防虫フィルム又は防虫カバーの製造方法。
４．一般式（１）で表されるトリアジン系化合物をバインダー樹脂及び有機系溶媒に溶解させて塗料化する前記３の防虫フィルム又は防虫カバーの製造方法。
５．バインダー樹脂として、アクリル系樹脂、ポリエステルを用いる前記４の防虫フィルム又は防虫カバーの製造方法。
６．一般式（１）で表されるトリアジン系化合物をバインダー樹脂及び水系溶媒に溶解又は分散させて水系塗料とする前記３の防虫フィルム又は防虫カバーの製造方法。
７．一般式（１）で表されるトリアジン系化合物を、水系バインダー樹脂に溶解又は分散させてなる前記６の防虫フィルム又は防虫カバーの製造方法。
８．一般式（１）で表されるトリアジン系化合物を粒径５０〜５００ｎｍの範囲に微粒化し、水系溶媒中に、必要に応じて乳化剤を用いて、エマルジョンにして分散させてなる前記６の防虫フィルム又は防虫カバーの製造方法。
９．水系バインダー樹脂として、水系アクリル系樹脂、水系エポキシ樹脂、水系ウレタン樹脂を用いる前記７の防虫フィルム又は防虫カバーの製造方法。
１０．一般式（１）で表されるトリアジン系化合物の使用量が、バインダー樹脂とコーティングする基材の合成樹脂の合計に対して、０．００１〜２０質量％（好ましくは０．０１〜１０質量％、より好ましくは０．１〜５質量％）である前記３〜９の何れかである防虫フィルム又は防虫カバーの製造方法。
１１．一般式（１）で表されるトリアジン系化合物を接着剤に含有させ、その接着剤をフィルムに塗布することにより、合わせ樹脂フィルムを作製する防虫フィルム又は防虫カバーの製造方法。
１２．接着剤として、アクリル系接着剤、スチレンブタジエンゴム系接着剤、エチレンー酢酸ビニル系接着剤を用いる前記１１の防虫フィルム又は防虫カバーの製造方法。
１３．一般式（１）で表されるトリアジン系化合物の使用量は、接着剤の固形分とフィルムを構成する基材となる合成樹脂の合計に対して、０．００１〜２０質量％（好ましくは０．０１〜１０質量％、より好ましくは、０．１〜５質量％）である前記１１又は１２の防虫フィルム又は防虫カバーの製造方法。
１４．基材となる樹脂として、ポリエステル、アクリル系樹脂、ポリカーボネートを用いる前記３〜１３の何れかである防虫フィルム又は防虫カバーの製造方法。
１５．合成樹脂に対し、一般式（１）で表されるトリアジン系化合物を０．００１〜２０質量％（好ましくは０．０１〜１０質量％、より好ましくは０．１〜５質量％）配合、混練して紫外線吸収性樹脂組成物とし、加熱成形してカバーを作製する防虫カバーの製造方法。
１６．合成樹脂として、ポリエステル、アクリル系樹脂、ポリカーボネートを用いる前記１５の防虫カバーの製造方法。
１７．一般式（１）で表されるトリアジン系化合物を含有する塗料又はコーティング液を作製し、合成樹脂又はガラスを基材とする成形体上にコーティングする防虫カバーの製造方法。
１８．一般式（１）で表されるトリアジン系化合物をバインダー樹脂及び有機系溶媒に溶解させて塗料化する前記１７の防虫カバーの製造方法。
１９．バインダー樹脂として、アクリル系樹脂、ポリエステルを用いる前記１８の防虫カバーの製造方法。
２０．一般式（１）で表されるトリアジン系化合物をバインダー樹脂及び水系溶媒に溶解又は分散させて水系塗料とする前記１７の防虫カバーの製造方法。
２１．一般式（１）で表されるトリアジン系化合物を、水系バインダー樹脂に溶解又は分散させてなる前記２０の防虫カバーの製造方法。
２２．一般式（１）で表されるトリアジン系化合物を粒径５０〜５００ｎｍの範囲に微粒化し、水系溶媒中に、必要に応じて乳化剤を用いて、エマルジョンにして分散させてなる前記２０の防虫カバーの製造方法。
２３．水系バインダー樹脂として、水系アクリル系樹脂、水系エポキシ樹脂、水系ウレタン樹脂を用いる前記２１の防虫カバーの製造方法。
２４．一般式（１）で表されるトリアジン系化合物の使用量が、バインダー樹脂とコーティングする基材の合成樹脂又はガラスの合計に対して、０．００１〜２０質量％（好ましくは０．０１〜１０質量％、より好ましくは０．１〜５質量％）である前記１７〜２３の何れかである防虫カバーの製造方法。
２５．前記１〜１４の何れかである防虫フィルム又は防虫カバーの製造方法により製造された防虫フィルム又は防虫カバー。
２６．前記１５〜２４の何れかである防虫カバーの製造方法により製造された防虫カバー
２７．紫外線吸収剤として、一般式（１）で表されるトリアジン系化合物の一種以上を用いる防虫フィルム及び防虫カバーを用いた飛翔昆虫の誘因又は飛来防止方法。
２８．合成樹脂に、一般式（１）で表されるトリアジン系化合物を０．００１〜２０質量％（好ましくは０．０１〜１０質量％、より好ましくは０．１〜５質量％）を用いてなる前記２７の飛翔昆虫の誘因又は飛来防止方法。
２９．合成樹脂が、ポリエステル、アクリル系樹脂、ポリカーボネートである前記２７又は２８の飛翔昆虫の誘因又は飛来防止方法。
３０．上記一般式（１）で表されるトリアジン系化合物として下記一般式（２）で表されるトリアジン系化合物を用いる前記２７〜２９の何れかである飛翔昆虫の誘因又は飛来防止方法。
３１．波長５００ｎｍの可視光線の透過率が８０％以上１００％以下であり、且つ、波長４００ｎｍの紫外線の透過率が０％以上５．０％以下である前記２７〜２９の何れかである飛翔昆虫の誘因又は飛来防止方法。
【実施例】
【００９５】
以下、実施例及び比較例により本発明を詳細に示す。但し、本発明は以下の実施例により何ら制限されるものではない。【００９６】
〔実施例１〕
ポリエチレンテレフタレート（固有粘度：０．８ｄＬ／ｇ）１００質量部に対して、紫外線吸収剤として化合物Ｎｏ．１を３質量部混合し、２６０〜２８０℃で溶融させ、Ｔ−ダイ押出により厚さ７０μｍの防虫フィルムを作製した。得られた防虫フィルムについて、波長５００ｎｍの可視光線の透過率、波長４００ｎｍの紫外線の透過率を測定した。結果を表１に示す。【００９７】
さらに得られた防虫フィルムの防虫効果を以下のようにして測定した。
即ち、横１．８ｍ、奥行き１．８ｍ、高さ１．８ｍの木製の箱を用意し、箱の天井の中央に、４０Ｗの白色蛍光灯を設置し、箱の前面中央に、８０ｃｍ×８０ｃｍの開口部を設けた。そして４０Ｗの白色蛍光灯の全体を得られた防虫フィルムで覆った。
その後、屋外に箱を設置し、８月の午後７時〜午後７時３０分の３０分間（雨天を除く）、白色蛍光灯を点灯させた後、箱内に殺虫剤を噴霧し、開口部を閉じた。虫が死滅した後、箱内の虫の数を数えた。測定は日を変えて５日間行い、その平均値を表１に示した。【００９８】
【化１０】
2016147911.tif 000012
【００９９】
〔比較例１〕
紫外線吸収剤を使用しない以外は、実施例１と同様にして防虫フィルムを作製した。得られた防虫フィルムについて、波長５００ｎｍの可視光線の透過率、波長４００ｎｍの紫外線の透過率を測定した。結果を表１に示す。
さらに得られた防虫フィルムの防虫効果を実施例１と同様にして測定した。結果を表１に示す。【０１００】
〔比較例２〕
紫外線吸収剤として、化合物Ｎｏ．１の代わりに、本願トリアジン系化合物と類似構造のモノヒドロキシフェニルトリアジン化合物である、下記、化合物Ｎｏ．６を用いた以外は、実施例１と同様にして防虫フィルムを作製した。得られた防虫フィルムについて、波長５００ｎｍの可視光線の透過率、波長４００ｎｍの紫外線の透過率を測定した。結果を表１に示す。
さらに得られた防虫フィルムの防虫効果を実施例１と同様にして測定した。結果を表１に示す。
【化１１】
2016147911.tif 000013
【０１０１】
〔比較例３〕
紫外線吸収剤として、化合物Ｎｏ．１の代わりに、ベンゾトリアゾール系紫外線吸収剤である、下記、化合物Ｎｏ．７を用いた以外は、実施例１と同様にして防虫フィルムを作成した。得られた防虫フィルムについて、波長５００ｎｍの可視光線の透過率、波長４００ｎｍの紫外線の透過率を測定した。結果を表１に示す。
さらに得られた防虫フィルムの防虫効果を実施例１と同様にして測定した。結果を表１に示す。
【化１２】
2016147911.tif 000014
【０１０２】
〔比較例４〕
紫外線吸収剤として、化合物Ｎｏ．１の代わりに、ベンゾトリアゾール系紫外線吸収剤である、下記、化合物Ｎｏ．８を用いた以外は、実施例１と同様にして防虫フィルムを作製した。得られた防虫フィルムについて、波長５００ｎｍの可視光線の透過率、波長４００ｎｍの紫外線の透過率を測定した。結果を表１に示す。
さらに得られた防虫フィルムの防虫効果を実施例１と同様にして測定した。結果を表１に示す。
【化１３】
2016147911.tif 000015
【０１０３】
〔比較例５〕
紫外線吸収剤として、化合物Ｎｏ．１の代わりに、ベンゾフェノン系紫外線吸収剤である、下記、化合物Ｎｏ．９を用いた以外は、実施例１と同様にして防虫フィルムを作製した。得られた防虫フィルムについて、波長５００ｎｍの可視光線の透過率、波長４００ｎｍの紫外線の透過率を測定した。結果を表１に示す。
さらに得られた防虫フィルムの防虫効果を実施例１と同様にして測定した。結果を表１に示す。
【化１４】
2016147911.tif 000016
【０１０４】
【表１】
2016147911.tif 000017
【０１０５】
表１の結果から、本発明の防虫フィルムは、可視光線の透過性を保持しながら、飛翔昆虫を寄せ付けず、防虫効果に優れることがわかった。
【国際調査報告】
2016147911.tif 000021
2016147911.tif 000022
2016147911.tif 000023
2016147911.tif 000024